Brevet FR2640158A1 — publié le 19900615

I Pâte absorbant le CO2 On connaît des pâtes absorbant le CO2, qui sont utilisées pour fixer le CO2 exhalé dans des appareils respiratoires fonctionnant en circuit fermé, et qui portent le nom de "chaux respiratoire". La chaux respiratoire est constituée pour l'essentiel d'hydroxyde de calcium, qui contient une certaine proportion d'eau, habituellement 14 à 18%. Afin d'augmenter son pouvoir réactif, la chaux respiratoire connue contient la plupart du temps quelques 96 d'hydroxyde de sodium ou d'hydroxyde de potassium. Afin de pouvoir être utilisée dans des appareils respiratoires, il faut donner à la chaux respiratoire la forme de granulés. La grosseur de grain des granulés varie entre 2mm et 8 mm, selon l'application prévue. On utilise très fréquemment des morceaux de granulés ou des particules de chaux mises en forme d'un diamètre d'environ 4mm. Les sortes connues de chaux respiratoire présentent généralement de bonnes propriétés de fixation du CO2. Toutefois, lors de leur utilisation dans des appareils respiratoires qui sont mécaniquement fortement sollicités, comme par exemple des appareils de secours à oxygène, les granulés sont, du fait de leur manque de résistance, tellement rapidement brisés que l'appareil est très empoussiéré et que sa nécessaire fiabilité fonctionnelle n'est plus garantie. L'emploi des sortes connues de chaux respiratoire dans des appareils de secours à oxygène s'accompagne donc d'un risque important. On connaît déjà de multiples tentatives qui visaient à augmenter la résistance de la chaux respiratoire, mais qui engendraient par contre toujours une nette diminution du pouvoir réactif. On citera par exemple l'emploi de silicates alcalins comme additifs à la pâte d'hydroxyde de calcium. Les silicates alcalins liquides ("verre soluble") engendrent une fixation de la structure du grain d'hydroxyde de calcium, mais ils diminuent sa porosité et forment sur le grain de chaux une couche extérieure de pouvoir réactif fortement réduit. La conséquence en est qu'on doit prévoir une plus grande quantité de chaux respiratoire pour conserver une capacité suffisante d'absorption du CO2, de sorte que les appareils de protection respiratoire deviennent plus grands, plus lourds et peu maniables. Ce qui n'est pas souhaitable, en particulier dans le cas d'appareils de secours. La présente invention a pour but d'indiquer des additifs qui augmentent la résistance des granulés de chaux respiratoire sans remettre en cause le pouvoir de fixation du CO2 de la chaux respiratoire. Selon l'invention, ce but est atteint par le fait qu'on ajoute à la pâte d'hydroxyde de calcium, avant la granulation, 0,5% à 15% (en poids) d'un sel alcalin d'un acide oxygéné. La chaux respiratoire reçoit des propriétés particulièrement satisfaisantes en ce qui concerne la résistance et le pouvoir de fixation du CO2 si l'on emploie l'hexamétaphosphate de sodium ou de l'orthophospate de potassium. Ces substances sont également peu couteuses et sans dangers physiologiques. Mais on peut aussi utiliser avec un succès similaire des sels alcalins d'autres acides oxygénés, tels que l'acide sulfurique, l'acide permanganique, l'acide chromique et l'acide vanadique, ou encore un sel alcalin acide de l'acide orthophosphorique. L'invention va être maintenant décrite sur deux exemples. a) I kg d'oxyde de calium est mélangé intimement avec 2 litres d'eau, qui contiennent 50g d'hexamétaphosphate de sodium. Après refroidissement, la pâte très visqueuse est, conformément au brevet allemand DE-C 27 635, déposée sur une bande de mise en forme, et séchée dans un sécheur à air à une teneur en eau de 16%. La chaux respiratoire est ensuite extraite sous forme de demi-billes. 600 ml de cette chaux respiratoire remplissent les conditions requises en matière de pouvoir de fixation du CO2 de l'absorbeur d'un appareil de secours à oxygène d'une autonomie de 15 minutes, même si l'appareil a été soumis préalablement à un test de secousses correspondant à un emploi de plusieurs années comme appareil de secours. b) I kg d'oxyde de calcium est mélangé intimement avec 2 litres d'eau, qui contiennent 60g d'orthophosphate de potassium. Après refroidissement, la pâte de chaux est extrudée par des filières de 6 mm, puis séchée. La chaux respiratoire filiforme est brisée en. morceaux, et tamisée en fractions de 2,5 mm à 4,0 mm. Elle est ensuite humidifiée à une teneur en eau de 16%. La chaux respiratoire granulée en morceaux ainsi obtenue peut être utilisée de la même manière que la chaux en forme de demi-billes décrite dans le premier exemple. REVENDICATIONS 1. Pâte absorbant le C02$ constituée d'un mélange pétrissable contenant au moins de l'hydroxyde de calcium et de l'eau, caractérisée en ce qu'afin d'en augmenter la résistance, on y ajoute comme additif entre 0,5 et 159o (en poids) d'un sel alcalin d'un acide oxygéné. 2. Pâte absorbant le CO2 selon la revendication I, caractérisée en ce qu'il est prévu, comme sel alcalin d'un acide oxygéné, de l'hexamétaphosphate de sodium. 3. Pâte absorbant le CO2 selon la revendication 1, caractérisée en ce qu'il est prévu, comme sel alcalin d'un acide oxygéné, de l'hexamétaphosphate de potassium. 4. Pâte absorbant le CO2 selon la revendication 1, caractérisée en ce qu'il est prévu, comme sel alcalin d'un acide oxygéné, de l'orthophosphate de sodium. 5. Pâte absorbant le CO2 selon la revendication 1, caractérisée en ce qu'il est prévu, comme sel alcalin d'un acide oxygéné, de l'orthophosphate de potassium. 6. Pâte absorbant le CO2 selon la revendication 1, caractérisée en ce qu'il est prévu, comme sel alcalin d'un acide oxygéné, un permanganate alcalin.